(57)【要約】  電気的に低抵抗で、かつ、電極形成過程で過度の収縮を引き起こさず、電極完成時には内部応力を抑えられる導電性ペースト組成物等を提供する。  少なくとも、（Ａ）バインダー、（Ｂ）エポキシモノマー、（Ｃ）架橋剤、および（Ｄ）導電性フィラー、を含む導電性ペースト組成物にあって、  （Ａ）バインダーは、シロキサン結合を主骨格とし、有機基として複数のオキシラン環を含有する反応性オリゴマーであり、（Ｂ）エポキシモノマーは、オキシラン環を含んでおり、（Ａ）〜（Ｄ）を合計して１００重量部とした場合に、（Ａ）（Ｂ）（Ｃ）（Ｄ）が特定範囲の重量部である。【特許請求の範囲】
【請求項１】
少なくとも、（Ａ）バインダー、（Ｂ）エポキシモノマー、（Ｃ）架橋剤、および（Ｄ）導電性フィラー、を含む導電性ペースト組成物にあって、
（Ａ）バインダーは、シロキサン結合を主骨格とし、有機基として複数のオキシラン環を含有する反応性オリゴマーであり、
（Ｂ）エポキシモノマーは、オキシラン環を含んでおり、
（Ａ）〜（Ｄ）を合計して１００重量部とした場合に、（Ａ）バインダーは１重量部以上１０重量部以下、（Ｂ）エポキシモノマーは２重量部以上２０重量部以下、（Ｃ）架橋剤は１重量部以上２０重量部以下、（Ｄ）導電性フィラーは７０重量部以上９５重量部以下、である導電性ペースト組成物。
【請求項２】
（Ｂ）エポキシモノマーは、グリコール構造を有する２官能モノマーおよび脂肪族構造を有する単官能モノマーからなる群から選択される少なくとも１種を含む請求項１に記載の導電性ペースト組成物。
【請求項３】
（Ｃ）架橋剤は、熱潜在性を有する化合物である請求項１または２に記載の導電性ペースト組成物。
【請求項４】
（Ｃ）架橋剤は、イミダゾール化合物、ヒドラジン化合物、および酸無水物からなる群から選択される少なくとも１種を含む請求項１〜３いずれか１項に記載の導電性ペースト組成物。
【請求項５】
さらに、（Ｅ）脱水剤を含む請求項１〜４いずれか１項に記載の導電性ペースト組成物。
【請求項６】
（Ｅ）脱水剤が酸無水物である請求項５に記載の導電性ペースト組成物。
【請求項７】
請求項１〜６のいずれか１項に記載の導電性ペースト組成物で形成した電極を含む装置。
【請求項８】
少なくとも、（Ａ）バインダー、（Ｂ）エポキシモノマー、（Ｃ）架橋剤、（Ｄ）導電性フィラー、および（Ｅ）脱水剤を含む導電性ペースト組成物の製造方法にあって、
（Ａ）バインダーは、シロキサン結合を主骨格とし、有機基として複数のオキシラン環を含有する反応性オリゴマーであり、
（Ｂ）エポキシモノマーは、オキシラン環を含んでおり、
（Ａ）〜（Ｄ）を合計して１００重量部とした場合に、（Ａ）バインダーは１重量部以上１０重量部以下、（Ｂ）エポキシモノマーは２重量部以上２０重量部以下、（Ｃ）架橋剤は１重量部以上２０重量部以下、（Ｄ）導電性フィラーは７０重量部以上９５重量部以下、であり、
（Ａ）バインダーに対して、（Ｂ）〜（Ｄ）のいずれか１つを添加する前に、（Ａ）バインダーに対して、（Ｅ）脱水剤を添加し、または、
（Ｄ）導電性フィラーに対して、（Ｅ）脱水剤を添加した後、さらに、（Ａ）〜（Ｃ）を添加する導電性ペースト組成物の製造方法。
【発明の詳細な説明】
【技術分野】
【０００１】
本発明は、導電性ペースト組成物、それで形成した電極を含む装置、および、導電性ペースト組成物の製造方法に関する。
【背景技術】
【０００２】
スマートフォン、タブレット、薄型テレビ、カーナビゲーション・システム等のフラットパネルディスプレイ（ＦＰＤ）に搭載されるＦＰＣ（Ｆｌｅｘｉｂｌｅ  Ｐｒｉｎｔｅｄ  Ｃｉｒｃｕｉｔｓ）の配線、または、太陽電池の集電極には、昨今、導電性ペースト組成物が使用される。【０００３】
一般的な導電性ペースト組成物は、対象物（例えば太陽電池のシリコン基板）に印刷された後に、乾燥、硬化、焼成されるが、導電性ペースト組成物は、硬化において収縮し、焼成後にも内部応力を有する。このような収縮または内部応力は、配線・電極自身の変形または破損等だけでなく、対象物の変形または破損等の原因となる。【０００４】
これらを抑制するために、例えば、特許文献１では、導電性ペースト組成物におけるバインダーにゴムを採用している。また、特許文献２では、バインダーにゴム粒子を添加している。
【先行技術文献】
【特許文献】
【０００５】
【特許文献１】特開２００４−２２１００６号公報
【特許文献２】特開２０１５−１１１５７６号公報
【発明の概要】
【発明が解決しようとする課題】
【０００６】
しかしながら、両文献の導電性ペースト組成物は、ゴム成分が高分子であることから高粘度となり、微細な印刷を行えない。これを解決しようとする場合、導電性ペースト組成物における導電性フィラーの含有量を少量にすることが考えられるが、その場合、電極が高抵抗化してしまう。【０００７】
本発明は、上記の課題を解決するためになされたものであり、電気的に低抵抗で、かつ、電極形成過程で過度の収縮を引き起こさず、電極完成時には内部応力を抑えられる導電性ペースト組成物等を提供することにある。
【課題を解決するための手段】
【０００８】
本発明者らは、上記課題を解決するために鋭意研究を重ねた結果、本発明を完成するに至った。より具体的には本発明は以下のものを提供する。【０００９】
（１）  少なくとも、（Ａ）バインダー、（Ｂ）エポキシモノマー、（Ｃ）架橋剤、および（Ｄ）導電性フィラー、を含む導電性ペースト組成物にあって、
（Ａ）バインダーは、シロキサン結合を主骨格とし、有機基として複数のオキシラン環を含有する反応性オリゴマーであり、
（Ｂ）エポキシモノマーは、オキシラン環を含んでおり、
（Ａ）〜（Ｄ）を合計して１００重量部とした場合に、（Ａ）バインダーは１重量部以上１０重量部以下、（Ｂ）エポキシモノマーは２重量部以上２０重量部以下、（Ｃ）架橋剤は１重量部以上２０重量部以下、（Ｄ）導電性フィラーは７０重量部以上９５重量部以下、である導電性ペースト組成物。【００１０】
（２）  （Ｂ）エポキシモノマーは、グリコール構造を有する２官能モノマーおよび脂肪族構造を有する単官能モノマーからなる群から選択される少なくとも１種を含む（１）に記載の導電性ペースト組成物。【００１１】
（３）  （Ｃ）架橋剤は、熱潜在性を有する化合物である（１）または（２）に記載の導電性ペースト組成物。【００１２】
（４）  （Ｃ）架橋剤は、イミダゾール化合物、ヒドラジン化合物、および酸無水物からなる群から選択される少なくとも１種を含む（１）〜（３）いずれか１つに記載の導電性ペースト組成物。【００１３】
（５）  さらに、（Ｅ）脱水剤を含む（１）〜（４）いずれか１つに記載の導電性ペースト組成物。【００１４】
（６）  （Ｅ）脱水剤が酸無水物である（５）に記載の導電性ペースト組成物。【００１５】
（７）  （１）〜（６）のいずれか１つに記載の導電性ペースト組成物で形成した電極を含む装置。【００１６】
（８）  少なくとも、（Ａ）バインダー、（Ｂ）エポキシモノマー、（Ｃ）架橋剤、（Ｄ）導電性フィラー、および（Ｅ）脱水剤を含む導電性ペースト組成物の製造方法にあって、
（Ａ）バインダーは、シロキサン結合を主骨格とし、有機基として複数のオキシラン環を含有する反応性オリゴマーであり、
（Ｂ）エポキシモノマーは、オキシラン環を含んでおり、
（Ａ）〜（Ｄ）を合計して１００重量部とした場合に、（Ａ）バインダーは１重量部以上１０重量部以下、（Ｂ）エポキシモノマーは２重量部以上２０重量部以下、（Ｃ）架橋剤は１重量部以上２０重量部以下、（Ｄ）導電性フィラーは７０重量部以上９５重量部以下、であり、
（Ａ）バインダーに対して、（Ｂ）〜（Ｄ）のいずれか１つを添加する前に、（Ａ）バインダーに対して、（Ｅ）脱水剤を添加し、または、
（Ｄ）導電性フィラーに対して、（Ｅ）脱水剤を添加した後、さらに、（Ａ）〜（Ｃ）を添加する導電性ペースト組成物の製造方法。
【発明の効果】
【００１７】
本発明の導電性ペースト組成物は、電気的に低抵抗で、かつ、電極形成過程で過度の収縮を引き起こさず、電極完成時には内部応力を抑えられる。
【発明を実施するための形態】
【００１８】
本発明の一実施形態について説明すると以下の通りであるが、本発明はこれに限定されるものではない。
【００１９】
［導電性ペースト組成物］
導電性ペースト組成物は、少なくとも、（Ａ）バインダー、（Ｂ）エポキシモノマー、（Ｃ）架橋剤、および（Ｄ）導電性フィラー、を含む。（Ａ）バインダーは、シロキサン結合を主骨格とし、有機基として複数のオキシラン環を含有する反応性オリゴマーである。（Ｂ）エポキシモノマーは、オキシラン環を含む。そして、（Ａ）バインダー、（Ｂ）エポキシモノマー、（Ｃ）架橋剤、および（Ｄ）導電性フィラーを合計して１００重量部とした場合に、（Ａ）バインダーは１重量部以上１０重量部以下、（Ｂ）エポキシモノマーは２重量部以上２０重量部以下、（Ｃ）架橋剤は１重量部以上２０重量部以下、（Ｄ）導電性フィラーは７０重量部以上９５重量部以下、である。
【００２０】
このような導電性ペースト組成物は、例えば、ＦＰＤまたは太陽電池といった装置において、配線材料または電極材料として使用される。なお、本明細書では、便宜上、配線または電極を、「電極」と称する。
【００２１】
一般的に、電極材料としての機能である電気的低抵抗化を担保するために、導電性ペースト組成物には、多量の導電性フィラーを添加することが必要である（本発明でいうと、上述のように導電性フィラーが７０重量部以上必要となる）。このような条件の下、導電性フィラーに対し、一般的なバインダー・架橋剤を添加して導電性ペースト組成物を設計すると、その導電性ペースト組成物は高粘度になり、微細な印刷可能な粘度になり難い。
【００２２】
このような場合、粘度調整のために、希釈剤の添加が考えられる。しかし、希釈剤として、例えば一般的な高沸点溶剤が使用されると、導電性ペースト組成物が乾燥・焼成を経て電極（回路）になった場合に、その電極は、希釈剤の揮発による体積収縮に起因して、所望のサイズより細くなったり、反ったりしてしまう。
【００２３】
この体積収縮の防止のために、反応性希釈剤（モノマー）の添加が考えられる。しかし、例えば、分子内に多数の官能基を有する反応性希釈剤または分子量の小さな反応性希釈剤が使用されると、その反応性希釈剤自身による反応に起因して硬化収縮が発生してしまい、一般的なバインダー（ビスフェノールＡ系エポキシ樹脂等）の低収縮特性が打ち消されてしまう。
【００２４】
そこで、本発明では、比較的に低粘度・高反応でかつ架橋反応しても低収縮なバインダーでありながら、一般的なバインダーとは異なる組成の（Ａ）バインダーを用いることで、ビスフェノールＡ系エポキシ樹脂等では使用できなかった反応性希釈剤［（Ｂ）エポキシモノマー］を使用できるようにした。すなわち、相溶性の高い（Ａ）バインダーと（Ｂ）エポキシモノマーとを用いた。
【００２５】
さらには、（Ａ）バインダーが架橋した場合にあっても、導電性ペースト組成物としての内部応力を緩和させる機能を果たす（Ｃ）架橋剤を用いた。
【００２６】
そこで、以下、導電性ペースト組成物を構成する（Ａ）バインダー、（Ｂ）エポキシモノマー、（Ｃ）架橋剤、および（Ｄ）導電性フィラー、さらには、その他の原材料（添加剤）について説明していく。
【００２７】
＜（Ａ）バインダー＞
【００２８】
バインダーとしては、例えば、以下の一般式（Ｉ）で表される化合物単独の縮合物、または、一般式（Ｉ）で表される化合物と一般式（ＩＩ）で表される化合物との縮合物であり、シロキサン結合を主骨格とし、有機基として複数のオキシラン環を含有する反応性オリゴマーが挙げられる。（Ａ）バインダーは、単独で用いてもよく、２種以上併用してもよい。
【００２９】
一般式（Ｉ）：
Ｒ１−（ＳｉＲ２ａ（ＯＲ３）３−ａ）  （Ｉ）
【００３０】
なお、一般式（Ｉ）において、Ｒ１は末端がエポキシ構造含有基で置換された炭素数１〜１０のアルキル基であり、Ｒ２はそれぞれ独立して水素原子または炭素数１〜１０のアルキル基、炭素数６〜２５のアリール基および炭素数７〜１２のアラルキル基から選ばれる１価の炭化水素基であり、Ｒ３はそれぞれ独立して水素原子または炭素数１〜１０のアルキル基である。ａは０〜２の整数である。よって、一般式（Ｉ）で表される化合物は、加水分解性シリル基を有するシラン化合物（Ｉ）である。
【００３１】
一般式（ＩＩ）：
Ｒ４−（ＳｉＲ２ａ（ＯＲ３）３−ａ）  （ＩＩ）
【００３２】
なお、一般式（ＩＩ）において、Ｒ４は炭素数１〜１０の置換若しくは非置換のアルキル基、アルケニル基、並びに、置換アリール基から選ばれ、エポキシ構造含有基を有さない基である。Ｒ２はそれぞれ独立して水素原子または炭素数１〜１０のアルキル基、炭素数６〜２５のアリール基および炭素数７〜１２のアラルキル基から選ばれる１価の炭化水素基であり、Ｒ３はそれぞれ独立して水素原子または炭素数１〜１０のアルキル基である。ａは０〜２の整数である。よって、一般式（ＩＩ）で表される化合物も、加水分解性シリル基を有するシラン化合物（ＩＩ）である。
【００３３】
バインダーの一例となる、シラン化合物（Ｉ）とシラン化合物（ＩＩ）との縮合物としては、シラン化合物（Ｉ）に対するシラン化合物（ＩＩ）のモル比を９以下として、中性塩触媒の存在下で加水分解および縮合させて得られる重量平均分子量３０，０００以下の縮合物が挙げられる。また、シラン化合物（Ｉ）およびシラン化合物（ＩＩ）の有するケイ素原子に直接結合したＯＲ３基のモル数Ｘに対する、縮合物（Ａ）の有するケイ素原子に直接結合したＯＲ３基のモル数Ｙの比（Ｙ／Ｘ）は、例えば、０．２以下である。
【００３４】
一般式（Ｉ）および一般式（ＩＩ）の置換基は以下の通りである。
【００３５】
一般式（Ｉ）のＲ１における末端がエポキシ構造含有基で置換された炭素数１〜１０のアルキル基の具体例としては、例えば、メチル基、エチル基、プロピル基、イソプロピル基、ブチル基、イソブチル基、アミル基、イソアミル基、ヘキシル基、シクロヘキシル基、シクロヘキシルメチル基、ヘプチル基、イソヘプチル基、ｎ−オクチル基、イソオクチル基、または、２−エチルヘキシル基等が挙げられ、硬化時におけるエポキシ基の反応性（モビリティ）という観点から、メチル基、エチル基、プロピル基、イソプロピル基、ブチル基、またはイソブチル基が好ましく、エチル基またはプロピル基がより好ましい。
【００３６】
一般式（Ｉ）のＲ１におけるエポキシ構造含有基としては、エポキシ基を含有する官能基であればよく、例えば、エポキシ基、グリシジルエーテル基（すなわち、グリシドキシ基）、または、エポキシシクロヘキシル基等が挙げられ、反応性等の観点から、グリシジルエーテル基またはエポキシシクロヘキシル基が好ましい。
【００３７】
なお、「末端」とは、上記アルキル基が直鎖である場合はＳｉから最も遠位のメチル基をいう。分岐鎖を有するアルキル基の場合は、主鎖が有するＳｉから最も遠位のメチル基、および／または、１若しくは複数の分岐鎖が有するＳｉから最も遠位のメチル基をいう。
【００３８】
一般式（Ｉ）および一般式（ＩＩ）のＲ２は、水素原子または炭素数１〜１０のアルキル基、炭素数６〜２５のアリール基、および炭素数７〜１２のアラルキル基から選ばれる１価の炭化水素基である。このような炭化水素基としては、例えば、メチル基、エチル基、プロピル基、ブチル基、ペンチル基、ヘキシル基、オクチル基、ノニル基、デシル基、フェニル基、トリル基、キシリル基、ナフチル基、ベンジル基、または、フェネチル基等が挙げられる。Ｒ２は、反応性等の観点から、水素原子、メチル基、エチル基、またはプロピル基が好ましく、メチル基またはエチル基がより好ましい。
【００３９】
一般式（Ｉ）および一般式（ＩＩ）のＲ３は、水素原子または炭素数１〜１０のアルキル基である。アルキル基としては、例えば、メチル基、エチル基、プロピル基、ブチル基、ペンチル基、ヘキシル基、オクチル基、ノニル基、または、デシル基等が挙げられる。加水分解性シリル基を有するシラン化合物を加水分解・縮合させやすいという観点から、Ｒ３のアルキル基の炭素数は１〜３が好ましく、最も好ましくは１である。
【００４０】
一般式（ＩＩ）のＲ４は、炭素数１〜１０の置換若しくは非置換のアルキル基、アルケニル基、並びに、置換アリール基から選ばれ、エポキシ基を有さない基である。
【００４１】
アルキル基としては、例えば、メチル基、エチル基、プロピル基、イソプロピル基、ブチル基、イソブチル基、ペンチル基、アミル基、イソアミル基、ヘキシル基、シクロヘキシル基、シクロヘキシルメチル基、シクロヘキシルエチル基、ヘプチル基、イソヘプチル基、ｎ−オクチル基、イソオクチル基、２−エチルヘキシル基、ノニル基、または、デシル基等が挙げられる。
【００４２】
アルキル基の置換基としては、例えば、チオール基、アミノ基、イソシアナート基、（メタ）アクリロイル基、フェニル基、または、クロロ基等が挙げられる。
【００４３】
アルケニル基としては、例えば、ビニル基、アリール基、１−メチルエテニル基、２−メチルエテニル基、２−プロペニル基、１−メチル−３−プロペニル基、３−ブテニル基、４−ペンテニル基、５−ヘキセニル基、シクロヘキセニル基、ビシクロヘキセニル基、６−ヘプテニル基、７−オクテニル基、デセニル基、ペンタデセニル基、エイコセニル基、または、トリコセニル基等が挙げられる。
【００４４】
置換アリール基としては、例えば、スチリル基等が挙げられる。
【００４５】
これらの中でも、貯蔵安定性がよく、活性エネルギ−線照射時の硬化速度が速く、さらに得られた塗膜のクラック発生が抑制できる点から、Ｒ４は、非置換のアルキル基である場合、炭素数３以上１０以下であることが好ましく、炭素数３以上６以下であることがより好ましい。
【００４６】
同様の観点から、Ｒ４は、置換アルキル基である場合、置換基を除いた部分の炭素数が３以上１０以下であることが好ましく、３以上６以下であることがより好ましく、置換基がフェニル基、シクロヘキシル基、または、（メタ）アクリロイル基等であることが好ましい。
【００４７】
同様の観点から、Ｒ４は、アルケニル基である場合、例えば、ビニル基またはアリール基等であることが好ましい。
【００４８】
Ｒ４が非置換アルキル基で炭素数が３以上である場合、Ｒ４が置換アルキル基で置換基を除いた部分の炭素数が３以上である場合、または、Ｒ４が置換アルキル基で置換基がフェニル基、シクロヘキシル基、または、（メタ）アクリロイル基である場合、架橋時に緻密な架橋構造となりにくく、ゲル化しにくい。
【００４９】
また、Ｒ４が非置換アルキル基で炭素数が１０以下である場合、Ｒ４が置換アルキル基で置換基を除いた部分の炭素数が１０以下である場合、または、Ｒ４が置換アルキル基で置換基がフェニル基、シクロヘキシル基、または、（メタ）アクリロイル基である場合、疎水性が高くなり過ぎず、加水分解速度が極端に低下したり、活性エネルギ−線照射時の硬化速度が低下したりしにくい。
【００５０】
一般式（Ｉ）および一般式（ＩＩ）のａは、０〜２の整数であり、硬化性組成物に要求される物性に応じて適宜選択する。
【００５１】
シラン化合物（Ｉ）の具体例としては、例えば、１−グリシジルオキシメチルトリメトキシシラン、１−グリシジルオキシメチルメチルジメトキシシラン、１−グリシジルオキシメチルトリエトキシシラン、１−グリシジルオキシメチルメチルジエトキシシラン、２−グリシジルオキシエチルトリメトキシシラン、２−グリシジルオキシエチルメチルジメトキシシラン、２−グリシジルオキシエチルトリエトキシシラン、２−グリシジルオキシエチルメチルジエトキシシラン、３−グリシジルオキシプロピルトリメトキシシラン、３−グリシジルオキシプロピルメチルジメトキシシラン、３−グリシジルオキシプロピルトリエトキシシラン、３−グリシジルオキシプロピルメチルジエトキシシラン、４−グリシジルオキシブチルトリメトキシシラン、４−グリシジルオキシブチルメチルジメトキシシラン、４−グリシジルオキシブチルトリエトキシシラン、４−グリシジルオキシブチルメチルジエトキシシラン、６−グリシジルオキシヘキシルトリメトキシシラン、６−グリシジルオキシヘキシルメチルジメトキシシラン、６−グリシジルオキシヘキシルトリエトキシシラン、６−グリシジルオキシヘキシルメチルジエトキシシラン、８−グリシジルオキシオクチルトリメトキシシラン、８−グリシジルオキシオクチルメチルジメトキシシラン、８−グリシジルオキシオクチルトリエトキシシラン、８−グリシジルオキシオクチルメチルジエトキシシラン、等のグリシジル基含有シラン；１−（３，４−エポキシシクロヘキシル）メチルトリメトキシシラン、１−（３，４−エポキシシクロヘキシル）メチルメチルジメトキシシラン、１−（３，４−エポキシシクロヘキシル）メチルトリエトキシシラン、１−（３，４−エポキシシクロヘキシル）メチルメチルジエトキシシラン、２−（３，４−エポキシシクロヘキシル）エチルトリメトキシシラン、２−（３，４−エポキシシクロヘキシル）エチルメチルジメトキシシラン、２−（３，４−エポキシシクロヘキシル）エチルトリエトキシシラン、２−（３，４−エポキシシクロヘキシル）エチルメチルジエトキシシラン、３−（３，４−エポキシシクロヘキシル）プロピルトリメトキシシラン、３−（３，４−エポキシシクロヘキシル）プロピルメチルジメトキシシラン、３−（３，４−エポキシシクロヘキシル）プロピルトリエトキシシラン、３−（３，４−エポキシシクロヘキシル）プロピルメチルジエトキシシラン、４−（３，４−エポキシシクロヘキシル）ブチルトリメトキシシラン、４−（３，４−エポキシシクロヘキシル）ブチルメチルジメトキシシラン、４−（３，４−エポキシシクロヘキシル）ブチルトリエトキシシラン、４−（３，４−エポキシシクロヘキシル）ブチルメチルジエトキシシラン、６−（３，４−エポキシシクロヘキシル）ヘキシルトリメトキシシラン、６−（３，４−エポキシシクロヘキシル）ヘキシルメチルジメトキシシラン、６−（３，４−エポキシシクロヘキシル）ヘキシルトリエトキシシラン、６−（３，４−エポキシシクロヘキシル）ヘキシルメチルジエトキシシラン、８−（３，４−エポキシシクロヘキシル）オクチルトリメトキシシラン、８−（３，４−エポキシシクロヘキシル）オクチルメチルジメトキシシラン、８−（３，４−エポキシシクロヘキシル）オクチルトリエトキシシラン、８−（３，４−エポキシシクロヘキシル）オクチルメチルジエトキシシラン、等の脂環エポキシ基含有シラン；エポキシトリメトキシシラン、エポキシメチルジメトキシシラン、エポキシトリエトキシシラン、エポキシメチルジエトキシシラン、１−エポキシメチルトリメトキシシラン、１−エポキシメチルメチルジメトキシシラン、１−エポキシメチルトリエトキシシラン、１−エポキシメチルメチルジエトキシシラン、２−エポキシエチルトリメトキシシラン、２−エポキシエチルメチルジメトキシシラン、２−エポキシエチルトリエトキシシラン、２−エポキシエチルメチルジエトキシシラン、３−エポキシプロピルトリメトキシシラン、３−エポキシプロピルメチルジメトキシシラン、３−エポキシプロピルトリエトキシシラン、３−エポキシプロピルメチルジエトキシシラン、４−エポキシブチルトリメトキシシラン、４−エポキシブチルメチルジメトキシシラン、４−エポキシブチルトリエトキシシラン、４−エポキシブチルメチルジエトキシシラン、６−エポキシヘキシルトリメトキシシラン、６−エポキシヘキシルメチルジメトキシシラン、６−エポキシヘキシルトリエトキシシラン、６−エポキシヘキシルメチルジエトキシシラン、８−エポキシオクチルトリメトキシシラン、８−エポキシオクチルメチルジメトキシシラン、８−エポキシオクチルトリエトキシシラン、８−エポキシオクチルメチルジエトキシシラン、等のエポキシ基含有シラン等が挙げられる。
【００５２】
上述のように、加水分解性シリル基を有するシラン化合物を加水分解および縮合させやすいという観点から、一般式（Ｉ）におけるＲ３のアルキル基の炭素数は１〜３が好ましく、最も好ましくは１である。また、硬化時におけるエポキシ基の反応性（モビリティ）という観点から、エポキシ基とケイ素原子とを結合するアルキレン基の炭素数が重要であり、その炭素数は１〜４が好ましく、さらに好ましくは２または３である。これらの観点を総合すると、シラン化合物（Ｉ）としては、中でも、Ｒ１が、２−（３，４−エポキシシクロヘキシル）エチル基、または、３−グリシジルオキシプロピル基である化合物が好ましい。
【００５３】
具体的には、２−（３，４−エポキシシクロヘキシル）エチルトリメトキシシラン、２−（３，４−エポキシシクロヘキシル）エチルメチルジメトキシシラン、３−（３，４−エポキシシクロヘキシル）プロピルトリメトキシシラン、３−（３，４−エポキシシクロヘキシル）プロピルメチルジメトキシシラン、２−グリシジルオキシエチルトリメトキシシラン、２−グリシジルオキシエチルメチルジメトキシシラン、３−グリシジルオキシプロピルトリメトキシシラン、または、３−グリシジルオキシプロピルメチルジメトキシシランが好ましい。
【００５４】
シラン化合物（ＩＩ）の中で、一般式（ＩＩ）におけるＲ４が非置換のアルキル基であるものとしては、例えば、メチルトリメトキシシラン、ジメチルジメトキシシラン、メチルトリエトキシシラン、ジメチルジエトキシシラン、エチルトリメトキシシラン、エチルメチルジメトキシシラン、エチルトリエトキシシラン、エチルメチルジエトキシシラン、プロピルトリメトキシシラン、プロピルメチルジメトキシシラン、プロピルトリエトキシシラン、プロピルメチルジエトキシシラン、ブチルトリメトキシシラン、ブチルメチルジメトキシシラン、ブチルトリエトキシシラン、ブチルメチルジエトキシシラン、ヘキシルトリメトキシシラン、ヘキシルメチルジメトキシシラン、ヘキシルトリエトキシシラン、ヘキシルメチルジエトキシシラン、オクチルトリメトキシシラン、オクチルメチルジメトキシシラン、オクチルトリエトキシシラン、または、オクチルメチルジエトキシシラン等が挙げられる。
【００５５】
また、一般式（ＩＩ）におけるＲ４が置換アルキル基であるものとしては、下記のものが挙げられる。ここで、置換基としては特に制限は無いが、入手しやすさという観点からチオール基、イソシアネート基、（メタ）アクリロイル基、フェニル基、シクロヘキシル基、または、クロロ基等が好ましい。
【００５６】
ただし、これら置換基のうち、チオール（メルカプト）基は加水分解性シリル基を加水分解および縮合反応させている最中にエポキシ基と反応する可能性があるため、シラン化合物（Ｉ）としては、求核攻撃を受けにくいエポキシシクロヘキシル基を有するエポキシシラン化合物を選択することが好ましい。
【００５７】
他方、置換基としてアミノ基または酸無水物基を有するシラン化合物は、メルカプト基以上に、加水分解性シリル基を加水分解および縮合反応させている最中にエポキシ基と反応する可能性が高いため、本願において用いることは好ましくない。
【００５８】
Ｒ４がチオール基置換アルキル基である化合物としては、例えば、１−メルカプトメチルトリメトキシシラン、１−メルカプトメチルメチルジメトキシシラン、１−メルカプトメチルトリエトキシシラン、１−メルカプトメチルメチルジエトキシシラン、２−メルカプトエチルトリメトキシシラン、２−メルカプトエチルメチルジメトキシシラン、２−メルカプトエチルトリエトキシシラン、２−メルカプトエチルメチルジエトキシシラン、３−メルカプトプロピルトリメトキシシラン、３−メルカプトプロピルメチルジメトキシシラン、３−メルカプトプロピルトリエトキシシラン、３−メルカプトプロピルメチルジエトキシシラン、４−メルカプトブチルトリメトキシシラン、４−メルカプトブチルメチルジメトキシシラン、４−メルカプトブチルトリエトキシシラン、４−メルカプトブチルメチルジエトキシシラン、６−メルカプトヘキシルトリメトキシシラン、６−メルカプトヘキシルメチルジメトキシシラン、６−メルカプトヘキシルトリエトキシシラン、６−メルカプトヘキシルメチルジエトキシシラン、８−メルカプトオクチルトリメトキシシラン、８−メルカプトオクチルメチルジメトキシシラン、８−メルカプトオクチルトリエトキシシラン、８−メルカプトオクチルメチルジエトキシシラン等が挙げられる。
【００５９】
Ｒ４がイソシアネート基置換アルキル基である化合物としては、例えば、１−イソシアネートメチルトリメトキシシラン、１−イソシアネートメチルメチルジメトキシシラン、１−イソシアネートメチルトリエトキシシラン、１−イソシアネートメチルメチルジエトキシシラン、２−イソシアネートエチルトリメトキシシラン、２−イソシアネートエチルメチルジメトキシシラン、２−イソシアネートエチルトリエトキシシラン、２−イソシアネートエチルメチルジエトキシシラン、３−イソシアネートプロピルトリメトキシシラン、３−イソシアネートプロピルメチルジメトキシシラン、３−イソシアネートプロピルトリエトキシシラン、３−イソシアネートプロピルメチルジエトキシシラン、４−イソシアネートブチルトリメトキシシラン、４−イソシアネートブチルメチルジメトキシシラン、４−イソシアネートブチルトリエトキシシラン、４−イソシアネートブチルメチルジエトキシシラン、６−イソシアネートヘキシルトリメトキシシラン、６−イソシアネートヘキシルメチルジメトキシシラン、６−イソシアネートヘキシルトリエトキシシラン、６−イソシアネートヘキシルメチルジエトキシシラン、８−イソシアネートクチルトリメトキシシラン、８−イソシアネートクチルメチルジメトキシシラン、８−イソシアネートクチルトリエトキシシラン、８−イソシアネートクチルメチルジエトキシシラン等が挙げられる。
【００６０】
Ｒ４が（メタ）アクリロイル基置換アルキル基である化合物としては、例えば、１−（メタ）アクリロイルオキシメチルトリメトキシシラン、１−（メタ）アクリロイルオキシメチルメチルジメトキシシラン、１−（メタ）アクリロイルオキシメチルトリエトキシシラン、１−（メタ）アクリロイルオキシメチルメチルジエトキシシラン、２−（メタ）アクリロイルオキシエチルトリメトキシシラン、２−（メタ）アクリロイルオキシエチルメチルジメトキシシラン、２−（メタ）アクリロイルオキシエチルトリエトキシシラン、２−（メタ）アクリロイルオキシエチルメチルジエトキシシラン、３−（メタ）アクリロイルオキシプロピルトリメトキシシラン、３−（メタ）アクリロイルオキシプロピルメチルジメトキシシラン、３−（メタ）アクリロイルオキシプロピルトリエトキシシラン、３−（メタ）アクリロイルオキシプロピルメチルジエトキシシラン、４−（メタ）アクリロイルオキシブチルトリメトキシシラン、４−（メタ）アクリロイルオキシブチルメチルジメトキシシラン、４−（メタ）アクリロイルオキシブチルトリエトキシシラン、４−（メタ）アクリロイルオキシブチルメチルジエトキシシラン、６−（メタ）アクリロイルオキシヘキシルトリメトキシシラン、６−（メタ）アクリロイルオキシヘキシルメチルジメトキシシラン、６−（メタ）アクリロイルオキシヘキシルトリエトキシシラン、６−（メタ）アクリロイルオキシヘキシルメチルジエトキシシラン、８−（メタ）アクリロイルオキシオクチルトリメトキシシラン、８−（メタ）アクリロイルオキシオクチルメチルジメトキシシラン、８−（メタ）アクリロイルオキシオクチルトリエトキシシラン、８−（メタ）アクリロイルオキシオクチルメチルジエトキシシラン等が挙げられる。
【００６１】
Ｒ４がフェニル基置換アルキル基である化合物としては、例えば、ベンジルトリメトキシシラン、ベンジルトリエトキシシラン、２−フェニルエチルトリメトキシシラン、２−フェニルエチルトリエトキシシラン、３−フェニルプロピルトリメトキシシラン、３−フェニルプロピルトリエトキシシラン、４−フェニルブチルトリメトキシシラン、４−フェニルブチルトリエトキシシラン、５−フェニルペンチルトリメトキシシラン、５−フェニルペンチルトリエトキシシラン、６−フェニルヘキシルトリメトキシシラン、６−フェニルヘキシルトリエトキシシラン等が挙げられる。
【００６２】
Ｒ４がシクロヘキシル基置換アルキル基である化合物としては、例えば、シクロヘキシルメチルトリメトキシシラン、シクロヘキシルメチルトリエトキシシラン、２−シクロヘキシルエチルトリメトキシシラン、２−シクロヘキシルエチルトリエトキシシラン、３−シクロヘキシルプロピルトリメトキシシラン、３−シクロヘキシルプロピルトリエトキシシラン、４−シクロヘキシルブチルトリメトキシシラン、４−シクロヘキシルブチルトリエトキシシラン、５−シクロヘキシルペンチルトリメトキシシラン、５−シクロヘキシルペンチルトリエトキシシラン、６−シクロヘキシルヘキシルトリメトキシシラン、６−シクロヘキシルヘキシルトリエトキシシラン等が挙げられる。
【００６３】
Ｒ４がクロロ基置換アルキル基である化合物としては、例えば、クロロメチルトリメトキシシラン、クロロメチルトリエトキシシラン、２−クロロエチルトリメトキシシラン、２−クロロエチルトリエトキシシラン、３−クロロプロピルトリメトキシシラン、３−クロロプロピルトリエトキシシラン、４−クロロブチルトリメトキシシラン、４−クロロブチルトリエトキシシラン、５−クロロペンチルトリメトキシシラン、５−クロロペンチルトリエトキシシラン、６−クロロヘキシルトリメトキシシラン、６−クロロヘキシルトリエトキシシラン等が挙げられる。
【００６４】
Ｒ４がアルケニル基である化合物としては、例えば、ビニルトリメトキシシラン、ビニルメチルジメトキシシラン、ビニルトリエトキシシラン、ビニルメチルジエトキシシラン、アリールトリメトキシシラン、アリールメチルジメトキシシラン、アリールトリエトキシシラン、アリールメチルジエトキシシラン、１−オキセタニルオキシメチルトリメトキシシラン、１−オキセタニルオキシメチルメチルジメトキシシラン、１−オキセタニルオキシメチルトリエトキシシラン、１−オキセタニルオキシメチルメチルジエトキシシラン、２−オキセタニルオキシエチルトリメトキシシラン、２−オキセタニルオキシエチルメチルジメトキシシラン、２−オキセタニルオキシエチルトリエトキシシラン、２−オキセタニルオキシエチルメチルジエトキシシラン、３−オキセタニルオキシプロピルトリメトキシシラン、３−オキセタニルオキシプロピルメチルジメトキシシラン、３−オキセタニルオキシプロピルトリエトキシシラン、３−オキセタニルオキシプロピルメチルジエトキシシラン、４−オキセタニルオキシブチルトリメトキシシラン、４−オキセタニルオキシブチルメチルジメトキシシラン、４−オキセタニルオキシブチルトリエトキシシラン、４−オキセタニルオキシブチルメチルジエトキシシラン、６−オキセタニルオキシヘキシルトリメトキシシラン、６−オキセタニルオキシヘキシルメチルジメトキシシラン、６−オキセタニルオキシヘキシルトリエトキシシラン、６−オキセタニルオキシヘキシルメチルジエトキシシラン、８−オキセタニルオキシオクチルトリメトキシシラン、８−オキセタニルオキシオクチルメチルジメトキシシラン、８−オキセタニルオキシオクチルトリエトキシシラン、８−オキセタニルオキシオクチルメチルジエトキシシラン等が挙げられる。
【００６５】
Ｒ４が置換アリール基である化合物としては、例えば、ｐ−スチリルトリメトキシシラン、ｐ−スチリルトリエトキシシラン、等が挙げられる。
【００６６】
中でも、貯蔵安定性、硬化速度、クラック発生の抑制等の観点から、シラン化合物（ＩＩ）としては、例えば、メチルトリメトキシシラン、１−（メタ）アクリロイルオキシメチルトリメトキシシラン、ベンジルトリメトキシシラン、シクロヘキシルメチルトリメトキシシラン、ビニルトリメトキシシラン、ｐ−スチリルトリメトキシシラン等が挙げられる。
【００６７】
バインダーとなる縮合物において、シラン化合物（Ｉ）およびシラン化合物（ＩＩ）は、それぞれ１種以上含まれていればよい。例えば、シラン化合物（Ｉ）、シラン化合物（ＩＩ）はそれぞれ１種ずつ含まれていてもよいし、それぞれ２種以上含まれていてもよい。また、シラン化合物（Ｉ）およびシラン化合物（ＩＩ）の一方が１種含まれ、他方が２種以上含まれていてもよい。２種以上の化合物が含まれる場合、それぞれの化合物の使用比率は任意である。
【００６８】
また、導電性ペースト組成物が耐摩耗性または耐薬品性を要する場合、バインダーは、シラン化合物（Ｉ）に対するシラン化合物（ＩＩ）のモル比（シラン化合物（ＩＩ）のモル数／シラン化合物（Ｉ）のモル数）が０以上９以下となる条件で加水分解および縮合させて得ると好ましい。
【００６９】
エポキシ構造含有基以外の官能基、例えば（メタ）アクリロイル基を有するシラン化合物のシラン化合物（Ｉ）に対するモル比が９を超えると、耐摩耗性または耐薬品性の高い硬化物を得ることはできるが、エポキシ基の架橋に比べて硬化収縮が大きくなるため、熱または湿度による負荷がかかった場合にクラックが生じる懸念がある。これに対して、エポキシ構造含有基による硬化は開環反応を伴うため、収縮が少なく、硬化収縮をほとんど生じずに硬化物を得ることも可能である。
【００７０】
また、バインダーにおけるエポキシ構造含有基の含有量が低下すると、分子間架橋が不十分となり、硬度または耐擦傷性が低下する懸念がある。そのため、ハードコート性（すなわち、硬度や耐擦傷性）を考慮すると、シラン化合物（Ｉ）に対するシラン化合物（ＩＩ）のモル比は、０以上５以下であることがより好ましく、０以上３以下であることがさらに好ましく、０以上１以下であることが特に好ましい。
【００７１】
また、導電性ペースト組成物におけるバインダーとしては、シラン化合物が加水分解および縮合してシロキサン結合を形成した２〜２００量体であることが好ましい。
【００７２】
バインダーの重量平均分子量は、５００以上が好ましく、１，０００以上がより好ましく、２，０００以上がさらに好ましい。また、バインダーの重量平均分子量は、３０，０００以下が好ましく、２８，０００以下がより好ましく、２５，０００以下がさらに好ましい。
【００７３】
バインダーの重量平均分子量が５００以上であると、バインダーは揮発性となりにくいため、バインダーへの紫外線照射による硬化前に、希釈溶剤を加熱によって除去する場合に、バインダーの一部あるいは全量が揮発してしまうことを効果的に抑制できる。また、重量平均分子量が低くなり過ぎないため耐衝撃性を十分に確保しやすい。
【００７４】
一方、バインダーの重量平均分子量が３０，０００以下であると、その他の配合物との相溶性が低下しにくく、塗膜形成時の白濁を抑制しやすい。ここで、重量平均分子量は、ＧＰＣで測定した重量平均分子量である。
【００７５】
なお、重量平均分子量が５００未満であるバインダーの場合は、低分子量であり、低粘度であるため、希釈溶剤を用いずに、バインダーを含有する塗工液として調製することが好ましい。この場合、紫外線照射前に、希釈溶剤を除去するためのバインダーの加熱を行う必要がない。
【００７６】
なお、縮合物であるシロキサン樹脂（バインダー）の重量平均分子量は、反応に用いる水の量、触媒の種類および量を適切に選択することにより、コントロールすることができる。例えば、最初に仕込む水の量を増やすことにより、重量平均分子量を高くすることができる。
【００７７】
バインダーの原料であるシラン化合物（Ｉ）およびシラン化合物（ＩＩ）が有するケイ素原子に直接結合したＯＲ３基のモル数Ｘに対する、バインダーが有するケイ素原子に直接結合したＯＲ３基のモル数Ｙの比Ｙ／Ｘは、０．２以下であることが好ましく、０．１以下がより好ましく、０．０５以下がさらに好ましく、実質的に０であることが最も好ましい。
【００７８】
Ｙ／Ｘが０．２以下であると、活性エネルギ−線照射後に経時で塗膜が収縮しにくくクラックの発生を抑制しやすい。ここで、Ｙ／Ｘは、１Ｈ−ＮＭＲおよび２９Ｓｉ−ＮＭＲで測定することによって求めることができる。なお、Ｙ／Ｘは、反応に用いる水の量、触媒の種類および量を適切に選択することより、０．２以下にすることができる。例えば、水の量が多いほど加水分解が促進され、Ｙ／Ｘは低い値となる。
【００７９】
バインダー中に残存するＯＲ３基の個数は、塗膜収縮およびクラック発生の抑制等の観点から、バインダー１分子中に２個以下であることが好ましく、１個以下であることがより好ましく、０．５個以下であることがさらに好ましく、０．１個以下であることが特に好ましく、実質的に残存していないことが最も好ましい。
【００８０】
架橋点密度を高めて、硬化物の硬度や耐擦傷性を向上させるとの観点から、バインダーにおけるエポキシ構造含有基の残存率、すなわち、原料であるシラン化合物（Ｉ）が有するエポキシ構造含有基のモル数に対する、バインダーにおけるエポキシ構造含有基のモル数の割合は高い方が好ましい。
【００８１】
シラン化合物（Ｉ）とシラン化合物（ＩＩ）とによる縮合物（バインダー）において、エポキシ構造含有基の含有量が低下すると、分子間架橋が不十分となり、硬度または硬化性が低下する懸念がある。そのため、シラン化合物（Ｉ）に対するシラン化合物（ＩＩ）のモル比は、０以上５以下であることがより好ましく、０以上３以下であることがさらに好ましく、０以上１以下であることが特に好ましい。
【００８２】
なお、以上では、一例として、シラン化合物（Ｉ）とシラン化合物（ＩＩ）の縮合物のバインダーを例に挙げているが、これに限定されるものではなく、例えば、シラン化合物（Ｉ）単独の縮合物であっても、バインダーとして機能する。
【００８３】
また、（Ａ）バインダー、（Ｂ）エポキシモノマー、（Ｃ）架橋剤、および（Ｄ）導電性フィラーを合計して１００重量部とした場合に、（Ａ）バインダーは１重量部以上１０重量部以下であり、１．５重量部以上８重量部以下が好ましく、２重量部以上７重量部以下がより好ましい。
【００８４】
バインダーが１重量部未満であると、導電性ペースト組成物の硬化性が低下する。一方で、バインダーが１０重量部を超えると、導電性ペーストの電気的な抵抗が低下し難くなる。
【００８５】
＜（Ｂ）エポキシモノマー＞
【００８６】
上述したように、反応性希釈剤である（Ｂ）エポキシモノマーは、（Ａ）バインダーに対して高い相溶性を有する。また、このエポキシモノマーの分子構造としては、ポリエーテル構造である。エーテル構造が直線状の構造をしているために、分子同士の絡み合いが少なく、引っ張り、圧縮等の外部応力に対して分子同士が容易に解れることによって、導電性ペースト組成物の内部応力を緩和するものと推察される。また、導電性ペースト組成物の硬化時の収縮も上記同様の考え方により緩和され、低反りを実現できていると推察される。（Ｂ）エポキシモノマーは、単独で用いてもよく、２種以上併用してもよい。
【００８７】
なお、エーテル構造は、特に限定は無いが、直鎖状であると好ましく、また、単独よりも複数有すると内部応力緩和の点で好ましい。また、エーテル構造を有するモノマーに含まれるエポキシ官能基数も特に限定はないが、内部応力緩和と硬化性とのバランスから２個が好ましい。
【００８８】
一方、エポキシ官能基に関する限定としては、モノマー両端のうちの少なくとも一方の分子末端にエポキシ官能基を１つ有することが必須である。官能数が反りに与える効果としては、１個官能基を有することで、導電性ペーストの硬化時、モノマー自体は架橋に参加しないため、バインダーの鎖延長剤として機能する。
【００８９】
さらに、官能基位置が末端であることから、エポキシモノマーの官能基以外の分子部分がバインダー同士の間に櫛状に配置され、その櫛状鎖が可塑剤的に機能する。これらのことにより、導電性ペースト組成物の硬化収縮による反りが抑制されていると推察される。
【００９０】
なお、官能基以外の分子構造は、特に限定はなく、直鎖状、芳香族構造、脂環式構造のいずれでも構わない。
【００９１】
以上を鑑みると、（Ｂ）エポキシモノマーは、グリコール構造を有する２官能モノマーおよび脂肪族構造を有する単官能モノマーからなる群から選択される少なくとも１種を含むと好ましい。
【００９２】
グリコール構造としては、例えば、エチレングリコール、ジエチレングリコール、ポリエチレングリコール、プロピレングリコール、または、ポリプロピレングリコール等が挙げられる。
【００９３】
なお、ポリエチレングリコール、または、ポリプロピレングリコールの重合度ｎは、配合物の粘度問題から、３０以下、好ましくは２０以下、さらに好ましくは１０以下である。
【００９４】
脂肪族構造を有する単官能モノマーとしては、例えば、アルキルモノグリシジルエーテル、アルキルモノ３，４−エポキシシクロヘキサン、３，４−エポキシシクロヘキサンアルコ−ルとカルボン酸のエステル、アルキルモノオキセタンである。その具体例としては、ネオペンチルモノグリシジルエーテル、ブチルグリシジルエーテル、ドデシルグリシジルエーテル、セチルグリシジルエーテル、１−ビニル−３，４−エポキシシクロヘキサン、１−メチロ−ル−３，４−エポキシシクロヘキサン、２−エチルヘキシル＝３，４−エポキシシクロヘキサンカルボキシラート、３−エチル−３−ヒドロキシメチルオキセタン、または、２−エチルヘキシルオキセタン等が挙げられる。
【００９５】
また、例えば、ビスフェノールＡ系エポキシ樹脂をバインダーとし、脂環式エポキシ樹脂をエポキシモノマーとする導電性ペースト組成物製の電極の場合、比較的高抵抗となるが、（Ａ）バインダーと（Ｂ）エポキシモノマーとを含んでいる導電性ペースト組成物の電極では、電気抵抗を抑えられる。
【００９６】
なお、反応性、柔軟性付与、または、電気抵抗抑制効果のバランスの点で、ドデシルグリシジルエーテル、セチルグリシジルエーテル、または、２−エチルヘキシル＝３，４−エポキシシクロヘキサンカルボキシラートが好ましい。
【００９７】
また、（Ａ）バインダー、（Ｂ）エポキシモノマー、（Ｃ）架橋剤、および（Ｄ）導電性フィラーを合計して１００重量部とした場合に、（Ｂ）エポキシモノマーは２重量部以上２０重量部以下であり、２重量部以上１５重量部以下が好ましく、３重量部以上１０重量部以下がより好ましい。
【００９８】
エポキシモノマーが２重量部未満であると、導電性ペースト組成物の粘度が高くなるとともに反り改善の効果が低減する。一方で、エポキシモノマーが１０重量部を超えると、導電性ペースト組成物の粘度が低下するとともに硬化性が低下する。
【００９９】
＜（Ｃ）架橋剤＞
架橋剤は、バインダーが架橋した場合に、導電性ペースト組成物としての内部応力を緩和させる機能を果たす。また、架橋剤は、導電性ペースト組成物の付着した対象物へのダメージ防止のため、２００℃以下の比較的低温での加熱乾燥、焼成が可能であり、かつ、電気的な抵抗上昇を防止する材料が使用される。（Ｃ）架橋剤は、単独で用いてもよく、２種以上併用してもよい。
【０１００】
なお、抵抗上昇防止については、その機構は詳細に解明されていないが、導電性ペーストの硬化性に影響を与えない範囲で架橋密度を下げることが好ましい。また、架橋剤としては、一液化配合において２５℃程度の常温で安定であると好ましいことから、熱潜在性を有する化合物か、ＵＶ（紫外光）反応性の化合物であるとよい。例えば、酸無水物、ヒドラジン化合物、三フッ化ホウ素錯体、ジシアンジアミド化合物、シアナミド化合物、イミダゾール化合物、光酸発生剤、または、光塩基発生剤等が挙げられる。この中でも、導電性ペースト組成物への配合、１液化時の貯蔵安定性、硬化活性、または、導電性フィラーへの耐腐食性の点で、酸無水物、ヒドラジン化合物、イミダゾール化合物、または、光塩基発生剤が好ましい。
【０１０１】
酸無水物としては、例えば、無水プロピオン酸、無水酪酸、無水オクチル酸、無水２−エチルヘキサン酸、無水マレイン酸、無水フマル酸、無水酢酸、無水フタル酸、１，２，３，６−テトラヒドロ無水フタル酸、３，４，５，６−テトラヒドロ無水フタル酸、ヘキサヒドロ無水フタル酸、無水コハク酸、４−メチルヘキサヒドロ無水フタル酸、メチルビシクロ［２．２．１］ヘプタン−２，３−ジカルボン酸無水物、エチレングリコール  ビスアンヒドロトリメリテート、エチレングリコール  ビスアンヒドロトリメリテート、エチレングリコール  ビスアンヒドロトリメリテート、エチレングリコール  ビスアンヒドロトリメリテート、グリセリン  ビスアンヒドロトリメリテート  モノアセテ−ト、無水コハク酸、テトラプロペニル無水コハク酸（３−ドデシル無水コハク酸）、または、２−オクテニルこはく酸無水物等が挙げられる。酸無水物はＣ６以上の炭化水素基を有することが好ましい。酸無水物がＣ６以上の長い炭素鎖を有することで（Ａ）バインダーと酸無水物との混和性が向上しやすい。また、酸無水物は炭素鎖中に少なくとも１つの二重結合を有することが好ましい。酸無水物は、炭素鎖中に少なくとも１つの二重結合を有すると融点が効果的に下がるため、導電性ペースト組成物を調製する際の混和性が良好となりやすい。これらの観点から、酸無水物は、２−オクテニルこはく酸無水物であることが好ましい。
【０１０２】
ヒドラジン化合物としては、例えば、モノ塩酸ヒドラジン、ジ塩酸ヒドラジン、モノ臭化水素酸ヒドラジン、炭酸ヒドラジン、アジピン酸ジヒドラジド、セバシン酸ジヒドラジド、ドデカンジオヒドラジド、イソフタル酸ジヒドラジド、プロピオン酸ヒドラジド、サリチル酸ヒドラジド、ヒドロキシ−２−ナフトエ酸ヒドラジド、ベンゾフェノンヒドラゾン、３−ヒドロキシ−２−ナフトエ酸ヒドラジド、ベンゾフェノンヒドラゾン、または、ポリアクリルアミド型水系架橋剤等が挙げられる。
【０１０３】
三フッ化ホウ素錯体としては、例えば、三フッ化ホウ素エチルエーテル錯体、三フッ化ホウ素メチルエーテル錯体、三フッ化ホウ素エチルメチルエーテル錯体、三フッ化ホウ素ブチルエーテル錯体、三フッ化ホウ素フェノ−ル錯体、三フッ化ホウ素アルキルアミン錯体、三フッ化ホウ素アンモニア錯体、三フッ化ホウ素ピペリジン錯体、三フッ化ホウ素トリエタノ−ルアミン錯体、三フッ化ホウ素アルコ−ル錯体、三フッ化ホウ素ケトン錯体、三フッ化ホウ素アルデヒド錯体、三フッ化ホウ素エステル錯体、三フッ化ホウ素酸無水物錯体、または、三フッ化ホウ素酸錯体等が挙げられる。
【０１０４】
ジシアンジアミド化合物としては、例えば、ジシアンジアミド、ｏ−トリルビグアニド、ジフェニルビグアニド等が挙げられる。
【０１０５】
シアナミド化合物としては、例えば、モノメチルシアナミド、モノエチルシアナミド、モノプロピルシアナミド、モノブチルシアナミド、ジメチルシアナミド、ジエチルシアナミド、ジプロプルシアナミド、ジブチルシアナミド、ヘキサメチレンジシアナミド、ヘプタメチレンジシアナミド、オクタメチレンジシアナミド、ノナメチレンジシアナミド、または、デカメチレンジシアナミド等が挙げられる。
【０１０６】
イミダゾール化合物としては、例えば、イミダゾール、１−メチルイミダゾール、２−メチルイミダゾール、３−メチルイミダゾール、４−メチルイミダゾール、５−メチルイミダゾール、１−エチルイミダゾール、２−エチルイミダゾール、３−エチルイミダゾール、４−エチルイミダゾール、５−エチルイミダゾール、１−ｎ−プロピルイミダゾール、２−ｎ−プロピルイミダゾール、１−イソプロピルイミダゾール、２−イソプロピルイミダゾール、１−ｎ−ブチルイミダゾール、２−ｎ−ブチルイミダゾール、１−イソブチルイミダゾール、２−イソブチルイミダゾール、２−ウンデシル−１Ｈ−イミダゾール、２−ヘプタデシル−１Ｈ−イミダゾール、１，２−ジメチルイミダゾール、１，３−ジメチルイミダゾール、２，４−ジメチルイミダゾール、２−エチル−４−メチルイミダゾール、１−フェニルイミダゾール、２−フェニル−１Ｈ−イミダゾール、４−メチル−２−フェニル−１Ｈ−イミダゾール、２−フェニル−４−メチルイミダゾール、１−ベンジル−２−メチルイミダゾール、１−ベンジル−２−フェニルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、２−フェニル−４，５−ジヒドロキシメチルイミダゾール、２−フェニル−４−メチル−５−ヒドロキシメチルイミダゾール、または、１−シアノエチル−２−フェニル−４，５−ジ（２−シアノエトキシ）メチルイミダゾール等が挙げられる。
【０１０７】
光酸発生剤としては、例えば、［４−（４−アセチル）フェニルチオ］フェニル  ジフェニルスルホニウム  トリス（ペンタフルオロエチル）トリフルオロホスフェート、［４−（４−アセチル）フェニルチオ］フェニル  ジフェニルスルホニウム  テトラキス（ペンタフルオロフェニル）ボレート、［４−（４−アセチル）フェニルチオ］フェニル  ジフェニルスルホニウム  トリス（トリフルオロメタンスルホニル）メチド、［４−（４−アセチル）フェニルチオ］フェニル  ジフェニルスルホニウム  ヘキサフルオロアンチモネ−ト、［４−（４−アセチル）フェニルチオ］フェニル  ジフェニルスルホニウム  ヘキサフルオロホスフェート、［４−（４−アセチル）フェニルチオ］フェニル  ジフェニルスルホニウム  トリフルオロメタンスルホネート、［４−（４−アセチル）フェニルチオ］フェニル  ジフェニルスルホニウム  ノナフルオロブタンスルホネート、［４−（４−アセチル）フェニルチオ］フェニル  ジフェニルスルホニウム  メタンスルホネート、［４−（４−アセチル）フェニルチオ］フェニル  ジフェニルスルホニウム  ブタンスルホネート、［４−（４−アセチル）フェニルチオ］フェニル  ジフェニルスルホニウム  カンファースルホネート、［４−（４−アセチル）フェニルチオ］フェニル  ジフェニルスルホニウム  ｐ−トルエンスルホネートおよび、［４−（４−ベンゾイル）フェニルチオ］フェニル  ジフェニルスルホニウム  トリス（ペンタフルオロエチル）トリフルオロホスフェート、［４−（４−ベンゾイル）フェニルチオ］フェニル  ジフェニルスルホニウム  テトラキス（ペンタフルオロフェニル）ボレート、［４−（４−ベンゾイル）フェニルチオ］フェニル  ジフェニルスルホニウム  トリス（トリフルオロメタンスルホニル）メチド、［４−（４−ベンゾイル）フェニルチオ］フェニル  ジフェニルスルホニウム  ヘキサフルオロアンチモネ−ト、［４−（４−ベンゾイル）フェニルチオ］フェニル  ジフェニルスルホニウム  ヘキサフルオロホスフェート、［４−（４−ベンゾイル）フェニルチオ］フェニル  ジフェニルスルホニウム  トリフルオロメタンスルホネート、［４−（４−ベンゾイル）フェニルチオ］フェニル  ジフェニルスルホニウム  ノナフルオロブタンスルホネート、［４−（４−ベンゾイル）フェニルチオ］フェニル  ジフェニルスルホニウム  メタンスルホネート、［４−（４−ベンゾイル）フェニルチオ］フェニル  ジフェニルスルホニウム  ブタンスルホネート、［４−（４−ベンゾイル）フェニルチオ］フェニル  ジフェニルスルホニウム  カンファースルホネート、または、［４−（４−ベンゾイル）フェニルチオ］フェニル  ジフェニルスルホニウム  ｐ−トルエンスルホネート等が挙げられる。
【０１０８】
光塩基発生剤としては、例えば、α−アミノアセトフェノン化合物、オキシムエステル化合物、または、アシルオキシイミノ基，Ｎ−ホルミル化芳香族アミノ基、Ｎ−アシル化芳香族アミノ基、ニトロベンジルカーバメート基、若しくはアルコオキシベンジルカーバメート基等の置換基を有する化合物３級アミンが挙げられるだけでなく、アミジン・グアニジンのカルボン酸塩、ボレート、カルバメ−ト、または、アミド系化合物等が挙げられる。
【０１０９】
具体的な化合物としては、２−メチル−１−（−メチルチオフェニル）−２−モルフォリノプロパン−１−オン、２−ベンジル−２−ジメチルアミノ−１−（４−モルフォリノフェニル）−ブタノン、２２−（ジメチルアミノ）−２−［（４−メチルフェニル）メチル］−１−［４−（４−モルホリニル）フェニル］−１−ブタノン、１，２−オクタンジオン，１−［４−（フェニルチオ）フェニル］−，２−（Ｏ−ベンゾイルオキシム）、エタノン，１−［９−エチル−６−（２−メチルベンゾイル）−９Ｈ−カルバゾール３−イル］−，１−（Ｏ−アセチルオキシム、（２Ｅ）−２−（ベンゾイルオキシイミノ）−１−［４−（フェニルチオ）フェニル］オクタン−１−オン、ジ−Ｎ−（ｐ−ホルミルアミノ）ジフェニルメタン、ジ−Ｎ（ｐ−アセエチルアミノ）ジフェニルメラン、ジ−Ｎ−（ｐ−ベンゾアミド）ジフェニルメタン、４−ホルミルアミノトルイレン、４−アセチルアミノトルイレン、２，４−ジホルミルアミノトルイレン、１−ホルミルアミノナフタレン、１−アセチルアミノナフタレン、１，５−ジホルミルアミノナフタレン、１−ホルミルアミノアントラセン、１，４−ジホルミルアミノアントラセン、１−アセチルアミノアントラセン、１，４−ジホルミルアミノアントラキノン、１，５−ジホルミルアミノアントラキノン、３，３’−ジメチル−４，４’−ジホルミルアミノビフェニル、４，４’−ジホルミルアミノベンゾフェノン、ビス｛｛（２−ニトロベンジル）オキシ｝カルボニル｝ジアミノジフェニルメタン、２，４−ジ｛｛（２−ニトロベンジル）オキシ｝トルイレン、ビス｛｛（２−ニトロベンジルオキシ）カルボニル｝ヘキサン−１，６−ジアミン、ｍ−キシリジン｛｛（２−ニトロ−４−クロロベンジル）オキシ｝アミド｝、）９−アンスリメチルＮ，Ｎ−ジメチルカルバメ−ト、（Ｅ）−１−ピペリジノ−３−（２−ヒドロキシフェニル）−２−プロペン−１−オン、１−（アントラキノン−２−イル）エチルイミダゾールカルボキシレ−ト、（２−ニトロフェニル）メチル４−［（２−メチルアクリロキシル］ピペリジン−１−カルボキシレ−ト、１，２−ジイソプロピル−３−［ビス（ジメチルアミノ）メチレン］グアニジウム２−（３−ベンゾイルフェニル）プロピオネ−ト、または、１，２ジシクロヘキシル−４，４，５，５−テトラメチルビグアニジニウムｎ−ブチルトリフェニルボレートが好ましい。
【０１１０】
これらの中でも、導電性ペースト組成物への配合、１液化時の貯蔵安定性、硬化活性、または、導電性フィラーへの耐腐食性の点で、２−オクテニルこはく酸無水物、セバシン酸ジヒドラジド、１−メチルイミダゾールが特に好ましい。
【０１１１】
また、（Ａ）バインダー、（Ｂ）エポキシモノマー、（Ｃ）架橋剤、および（Ｄ）導電性フィラーを合計して１００重量部とした場合に、（Ｃ）架橋剤は１重量部以上２０重量部以下であり、１．５重量部以上８重量部以下が好ましく、２重量部以上７重量部以下がより好ましい。
【０１１２】
架橋剤が１重量部未満であると、硬化性が不十分になる。一方で、架橋剤が２０重量部を超えると、反りの発生または貯蔵安定性の低下に繋がる。
【０１１３】
＜（Ｄ）導電性フィラー＞
導電性フィラーに含まれる導電性粒子としては、例えば、銀粉末、酸化銀粉末、炭酸銀粉末、酢酸銀粉末、銀コ−ト粉末、銀含有合金粉末、ニッケル粉末、銅粉末、または、アルミニウム粉末等が挙げられる。また、これらを単独または２種以上混合して使用しても構わない。なお、銀粉末の場合、７０質量％以上の含有量の銀で、導電性粒子が形成されていると好ましい。
【０１１４】
導電性フィラーの焼成温度としては、電気・電子回路用のフィルム基材への適用を考慮して、２００℃以下が好ましく、１５０℃以下がさらに好ましい。なお、導電性粒子が銀の場合は還元性雰囲気としなくても、表面酸化によって導電性が低下するということがない。
【０１１５】
また、導電性粒子の平均粒径は、焼結特性に影響を与える。粒径の大きい導電性粒子は、粒径の小さい導電性粒子よりもゆっくりとした速度で焼結される。そのため、平均粒子径は０．１μｍ以上１５μｍ以下が好ましい。平均粒子径が０．１μｍ未満であると焼結速度が速すぎ、物理的な接着強度が不足する一方、平均粒子径が１５μｍを超えると、焼結速度はやや緩慢になるが、導電性ペースト組成物中での分散性および印刷性が悪くなり、微細な印刷が困難になるためである。
【０１１６】
また、導電性粒子の比表面積は、０．０５ｍ２／ｇ以上５ｍ２／ｇ以下であると好ましい。導電性粒子の比表面積が０．０５ｍ２／ｇ未満であると、粒径が大きく、細いラインを描くことができない一方、導電性粒子の比表面積が５ｍ２／ｇを超えると粘度調整に多量の溶剤が必要になる等、作業性が悪くなるためである。
【０１１７】
なお、導電性粒子の形状は、鱗片状、球形、フレーク状、不定形状またはこれらを混合したものでもよい。
【０１１８】
また、（Ａ）バインダー、（Ｂ）エポキシモノマー、（Ｃ）架橋剤、および（Ｄ）導電性フィラーを合計して１００重量部とした場合に、（Ｄ）導電性フィラーは７０重量部以上９５重量部以下であり、８０重量部以上９３重量部以下が好ましく、８５重量部以上９１重量部以下がより好ましい。
【０１１９】
導電性フィラーが７０重量部未満であると、配合量が少なすぎて焼成して得られる電極の電気的固有抵抗が上昇してしまう。一方で、導電性フィラーが９５重量部を超えると、導電性ペースト組成物の印刷性が悪くなり、付着対象物への接着強度が不足してしまう。
【０１２０】
＜（Ｅ）脱水剤＞
導電性ペースト組成物には、脱水剤が添加されても構わない。脱水剤は、導電性ペースト組成物の作製において、（Ａ）バインダーに対し、（Ｂ）エポキシモノマー、（Ｃ）架橋剤、および（Ｄ）導電性フィラーのいずれか一種を添加する前に、（Ａ）バインダーに対し、添加される。あるいは、（Ｄ）導電性フィラーに対して、（Ｅ）脱水剤を添加した後、さらに、（Ａ）バインダー、（Ｂ）エポキシモノマー、および（Ｃ）架橋剤が添加される。このようにして脱水剤が添加されると、水分を化学反応により別の化合物に変化させるため、１液型として調製した導電性ペースト組成物の貯蔵安定性が高まる。（Ｅ）脱水剤は、単独で用いてもよく、２種以上併用してもよい。
【０１２１】
脱水剤は、非反応性であっても、反応性であっても構わない。また、脱水剤としては、架橋剤として例示した酸無水物が使用されても構わない。ただし、脱水剤としての酸無水物は、架橋剤として使用される酸無水物に比べて、低分子量であると好ましい。また、脱水剤である酸無水物は、酸無水物でない架橋剤の場合であっても、低分子量であると好ましい。
【０１２２】
本発明の導電性ペースト組成物により電極を形成した際、基材に対する低内部応力特性を発現する成分は、シロキサン結合を主骨格とし、有機基として複数のオキシラン環を含有する反応性オリゴマーである（Ａ）成分である。なお、（Ａ）成分の含有の有無、含有量は、以下の方法で分析が可能である。
【０１２３】
（Ａ）成分は導電性ペースト組成物１００重量部中、請求項１に記載の一定範囲で添加することで低内部応力性能を発揮しやすい。（Ａ）成分の構造、導電性ペースト組成物中の配合量の分析は、導電性ペースト組成物から（Ｄ）成分を遠心分離法等により分離した後、液状残渣をガスクロマトグラフィーマススペクトロメトリー法、熱分解ガスクロマトグラフィーマススペクトロメトリー法、または液体クロマトグラフィーマススペクトロメトリー法等のクロマトグラフィー分析に供することにより、（Ａ）成分を分析することを通じて行われ、定性分析、定量分析が可能である。
【０１２４】
また、電極として印刷、焼成された後の回路から（Ａ）成分の含有の有無を分析することも可能である。具体的には、Ｘ線光電子分光方法を用いる。さらに詳細には、ＸＰＳ法（Ｘ−ｒａｙ  Ｐｈｏｔｏｅｌｅｃｔｒｏｎ  Ｓｐｅｃｔｒｏｓｃｏｐｙ）またはＥＳＣＡ法（Ｅｌｅｃｔｒｏｎ  Ｓｐｅｃｔｒｏｓｃｏｐｙ  ｆｏｒ  Ｃｈｅｍｉｃａｌ  Ａｎａｌｙｓｉｓ）を用いる。分析手順としては、電極表面にＸ線を照射し、反射してくるＸ線を検出し、官能基の構造を定性分析するものである。通常、導電性ペーストに使用されている一般のエポキシ樹脂は、シロキサン骨格を有することは無く、容易に区別が可能である。ただし、焼成後の硬化物の場合には、焼成前の液状の導電性ペースト組成物のような定量分析方法は困難となる。
【０１２５】
＜レベリング剤＞
導電性ペースト組成物には、硬化した際の表面凹凸の調整のために、レベリング剤が添加されても構わない。レベリング剤は、単独で用いてもよく、２種以上併用してもよい。
【０１２６】
レベリング剤は、導電性ペースト組成物を対象物に付着させた場合に、導電性ペースト組成物の塗膜の平滑性確保、折損を防止するために添加される。なお、レベリング剤としては、フッ素系、シリコーン系、アクリル系、エーテル系、または、エステル系があり、特に限定されるものではない。
【０１２７】
＜希釈剤＞
導電性ペースト組成物には、（Ｂ）エポキシモノマーとは別の希釈剤がさらに添加されても構わない。また、この希釈剤は、非反応性であっても、反応性であっても構わない。希釈剤は、単独で用いてもよく、２種以上併用してもよい。
【０１２８】
非反応性の希釈剤に関しては、特に限定はないが、２００℃以下で乾燥できるものが好ましい。このような非反応性希釈剤としては、例えば、２−フェノキシエタノール、エチルセルソルブ、ブチルセルソルブ、セルソルブアセテート、プロピレングリコールモノメチルエーテルアセテート、ブチルカルビトール、ジエチレングリコールモノブチルエーテル、γ−ブチルラクトン、ピロリドン、ビニルピロリドン、Ｎ−メチル−２−ピロリドン、ジメチルホルムアミド、または、ジメチルホルムアミド等が挙げられる。
【０１２９】
反応性の希釈剤に関しては、反応性の低分子量化合物であれば特に限定が無い。このような反応性希釈剤としては、例えば、シランカップリング剤、（メタ）アクリルモノマー、イソシアナート化合物、チオール化合物、ビニルエーテル、または、オキセタン化合物等が挙げられる。
【０１３０】
なお、硬化、焼成時の反応性の点で、オキセタン化合物がさらに好ましい。
【０１３１】
オキセタン化合物としては、例えば、ビス（３−エチル−３−オキセタニルメチル）エーテル、ビス｛［１−エチル（３−オキセタニル）］メチル｝エーテル、１，４−ビス［〔（３−エチル−３−オキセタニル）メトキシ〕メチル］ベンゼン、１，４−ビス〔（１−エチル−３−オキセタニル）メトキシ〕ベンゼン、１，３−ビス〔（１−エチル−３−オキセタニル）メトキシ〕ベンゼン、４，４’−ビス〔（３−エチル−３−オキセタニル）メトキシ〕ビフェニル、ネオペンチルグリコールビス（３−エチル−３−オキセタニルメチル）エーテル、ポリエチレングリコールビス（３−エチル−３−オキセタニルメチル）エーテル、または、ポリプロピレングリコールビス（３−エチル−３−オキセタニルメチル）エーテル等の２官能オキセタン化合物等が挙げられる。
【０１３２】
＜接着性付与剤＞
導電性ペースト組成物には、基材への接着性を向上させるために、接着性付与剤が添加されても構わない。接着性付与剤は、単独で用いてもよく、２種以上併用してもよい。
【０１３３】
接着性付与剤としては、基材への接着性向上の観点から、架橋性シリル基含有化合物、極性基を有するビニル系単量体が好ましく、さらにはシランカップリング剤、酸性基含有ビニル系単量体が好ましい。
【０１３４】
シランカップリング剤としては、例えば、分子中にエポキシ基、イソシアネート基、イソシアヌレート基、カルバメート基、アミノ基、メルカプト基、カルボキシル基、ハロゲノ基、（メタ）アクリロイル基等の、炭素原子および水素原子以外の原子を有する有機基と、架橋性シリル基とを併せ持つシランカップリング剤を用いることができる。
【０１３５】
＜充填剤＞
導電性ペースト組成物には、一定の強度を担保するために、（Ｄ）導電性フィラー以外の充填剤が添加されても構わない。充填剤は、単独で用いてもよく、２種以上併用してもよい。
【０１３６】
充填剤としては、（Ｄ）導電性フィラー以外である限り、特に限定されないが、結晶性シリカ、溶融シリカ、ドロマイト、カーボンブラック、炭酸カルシウム、酸化チタン、または、タルク等が好ましい。特に、これら充填剤で強度の高い硬化物を得たい場合には、結晶性シリカ、溶融シリカ、無水ケイ酸、含水ケイ酸、カーボンブラック、表面処理微細炭酸カルシウム、焼成クレー、クレー、および、活性亜鉛華等の群から選ばれる少なくとも１種の充填剤が好ましい。
【０１３７】
＜チキソトロピー性付与剤＞
導電性ペースト組成物には、垂れを防止して作業性を高めるために、チキソトロピー性付与剤（垂れ防止剤）が添加されても構わない。
【０１３８】
チキソトロピー性付与剤としては、特に限定されないが、例えば、ポリアミドワックス類；水添ヒマシ油誘導体類；ステアリン酸カルシウム、ステアリン酸アルミニウム、ステアリン酸バリウム等の金属石鹸類等が挙げられる。
【０１３９】
なお、チキソトロピー性付与剤は、単独で用いてもよく、２種以上併用してもよい。また、（Ａ）バインダー、（Ｂ）エポキシモノマー、（Ｃ）架橋剤、および（Ｄ）導電性フィラーを合計して１００重量部とした場合に、チキソトロピー性付与剤は、０．１重量部以上２０重量部以下であると好ましい。チキソトロピー性付与剤の量が上記範囲内であると、本発明の効果を維持しつつ、十分なチキソトロピー性を確保しやすく、かつ、上記量に応じてチキソトロピー性を調整しやすい。
【０１４０】
＜可塑剤＞
導電性ペースト組成物には、粘度、スランプ性、または、硬化した場合の硬度、引張り強度、若しくは伸び等機械特性の調整のために、可塑剤が添加されても構わない。可塑剤は、単独で用いてもよく、２種以上併用してもよい。
【０１４１】
可塑剤としては、例えば、
ジブチルフタレート、ジイソノニルフタレート（ＤＩＮＰ）、ジヘプチルフタレート、ジ（２−エチルヘキシル）フタレート、ジイソデシルフタレート（ＤＩＤＰ）、ブチルベンジルフタレート等のフタル酸エステル化合物；
ビス（２−エチルヘキシル）−１，４−ベンゼンジカルボキシレート等のテレフタル酸エステル化合物（ＥＡＳＴＭＡＮ１６８（ＥＡＳＴＭＡＮ  ＣＨＥＭＩＣＡＬ製））；
１，２−シクロヘキサンジカルボン酸ジイソノニルエステル等の非フタル酸エステル化合物（Ｈｅｘａｍｏｌｌ  ＤＩＮＣＨ（ＢＡＳＦ製））；
アジピン酸ジオクチル、セバシン酸ジオクチル、セバシン酸ジブチル、コハク酸ジイソデシル、アセチルクエン酸トリブチル等の脂肪族多価カルボン酸エステル化合物；
オレイン酸ブチル、アセチルリシノール酸メチル等の不飽和脂肪酸エステル化合物；
アルキルスルホン酸フェニルエステル（Ｍｅｓａｍｏｌｌ（ＬＡＮＸＥＳＳ製））；
トリクレジルホスフェート、トリブチルホスフェート等のリン酸エステル化合物；
トリメリット酸エステル化合物；
塩素化パラフィン；
アルキルジフェニル、部分水添ターフェニル等の炭化水素系油；
プロセスオイル；
エポキシ化大豆油、エポキシステアリン酸ベンジル等のエポキシ可塑剤；
等が挙げられる。
【０１４２】
［導電性ペースト組成物の製造方法］
導電性ペースト組成物は、原材料として、（Ａ）バインダー、（Ｂ）エポキシモノマー、（Ｃ）架橋剤、および（Ｄ）導電性フィラー、を含むとともに、必要に応じて、その他の原材料を含む状態で、混錬分散することで製造される。混錬分散方法として特に限定はなく、例えば、混錬ロール、ボールミル、シェイカー、または、遊星式攪拌脱泡機を用いる方法等が挙げられる。
【０１４３】
なお、混錬する場合、混錬時の発熱により、反応性のバインダーが架橋反応しないように留意する。混錬時の温度は、安定性と混錬による導電性フィラー分散とのバランスの観点から、０℃以上８０℃以下であると好ましく、５℃以上６０℃以下であるとさらに好ましく、１０℃以上５０℃以下であるとよりさらに好ましい。
【０１４４】
［導電性ペースト組成物の特性］
以上のような導電性ペースト組成物は、上述したように、例えば、ＦＰＤまたは太陽電池といった装置の電極材料となる。そのため、ＦＰＤであれば、導電性ペースト組成物は、ＩＴＯ（Ｉｎｄｉｕｍ  Ｔｉｎ  Ｏｘｉｄｅ）フィルム上の線状電極として使用されたり、ポリイミド製のＦＰＣ（Ｆｌｅｘｉｂｌｅ  Ｐｒｉｎｔｅｄ  Ｃｉｒｃｕｉｔｓ）の回路として使用されたりする。また、太陽電池であれば、導電性ペースト組成物は、シリコン基板上の集電極として使用されたりする。特に、裏面電極型太陽電池では、シリコン基板の一方の主面のみに、電極が形成される。
【０１４５】
このような装置への適用において、導電性ペースト組成物を付着させた対象物（ＩＴＯフィルム、シリコン基板等）は、その導電性ペースト組成物の焼成等による収縮や、電極として完成した後、その電極に起因する内部応力の影響を大きく受ける。しかしながら、以上の導電性ペースト組成物は、電気的に低抵抗でありながら、焼成時に低収縮で、かつ、電極として完成後も低内部応力である（後述の実施例・比較例参照）。そのため、以上の導電性ペースト組成物は、例えば、曲面設計されたＦＰＤまたは裏面電極型太陽電池といった装置の電極材料として好適である。
［
【０１４６】
［導電性ペースト組成物で形成した電極を含む装置］
本発明に係る装置は、本発明に係る導電性ペースト組成物で形成した電極を含む。本明細書におけるこれまでの記載から、上記装置としては、例えば、ＦＰＤ、太陽電池等が挙げられる。上記装置としては、例えば、ＦＰＤを備えた装置も挙げられ、具体的には、スマートフォン、タブレット、薄型テレビ、カーナビゲーション・システム等が挙げられる。
【０１４７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【実施例】
【０１４８】
以下、実施例により具体的に説明するが、本発明はこれらの実施例により限定されるものではない。【０１４９】
＜バインダー＞
以下の材料を、攪拌機・温度計・還流冷却器を備えた反応器に仕込み、反応温度１０５℃で８時間還流して反応させ縮合物（バインダー）を得た。【０１５０】
・脂環式エポキシ化合物である２−（３，４−エポキシシクロヘキシル）エチルトリメトキシシラン（Ｓｉｌｑｕｅｓｔ＿Ａ１８６；モメンティブ・パフォーマンス・マテリアルズ・ジャパン合同会社製）：１００重量部
・塩化マグネシウム（ＭｇＣｌ２；和光純薬（株）製）：０．０５重量部
・蒸留水：１１．０重量部
・メタノール（三菱ガス化学（株）製）：１１．０重量部【０１５１】
得られた縮合物は、エバポレータを用いて、減圧脱揮および濃縮し、ＰＧＭＥ（１−メトキシ−２−プロパノール；（株）ダイセル製）を用いて、７０重量％溶液を調製した。【０１５２】
得られた縮合物のＧＰＣによる重量平均分子量は３２００、残存エポキシ率は０．９超過、Ｙ／Ｘ比は０．２以下、粘度は５００ｍＰａ・ｓであった（下記式参照）。なお、以上の重量平均分子量、残存エポキシ率、Ｙ／Ｘ比、粘度は、以下の方法で測定した。
【化１】
2018216814.tif 000002
【０１５３】
（重量平均分子量）
重量平均分子量は、ＧＰＣで測定した。すなわち、送液システムとして東ソー（株）製ＨＬＣ−８２２０ＧＰＣを用い、カラムとして東ソー（株）製ＴＳＫ−ＧＥＬ  Ｈタイプを用い、溶剤としてＴＨＦを用い、ポリスチレン換算で算出した。【０１５４】
（エポキシ基の残存性評価（残存エポキシ率））
得られた縮合物（バインダー）に対して、日本電子製ＪＮＭ−ＬＡ４００を用いて、重アセトンを溶媒として１Ｈ−ＮＭＲ測定を行った。結果「残存エポキシ率」とした。【０１５５】
（ケイ素に直接結合したＯＲ基の定量（Ｙ／Ｘ比））
反応前後のシラン化合物のケイ素に直接結合したＯＲ基を測定して、Ｙ／Ｘ比を算出した。日本電子製ＪＮＭ−ＬＡ４００を用いて、重アセトンを溶媒として１Ｈ−ＮＭＲおよび２９Ｓｉ−ＮＭＲで測定を行いＯＲの濃度を測定した。【０１５６】
（粘度）
粘度はＪＩＳＺ８８０３に記載のＢ型粘度計を用いて測定する。特に、導電性ペースト組成物が高粘度であることから、ＨＢタイプ（英弘精機製）で測定した。【０１５７】
＜導電性ペースト組成物（表１参照）＞
［実施例１］
ブレンド専用の容器（φ８９×φ９８×９４ｍｍ、内容量４７０ｃｃ、ポリプロピレン製）に、以下の原材料を加え、薬匙で軽く混合した後、真空式の攪拌脱泡機（ＡＲＶ−３１０ＬＥＤ；（株）シンキー製）を用いて、２０００ｒｐｍ、真空度３０Ｐａ条件下で１分間攪拌脱泡を行い、導電性ペースト配合物を得た。【０１５８】
・＜バインダー＞…上記バインダー：２．７０ｇ
・＜エポキシモノマー＞…ジエチレングリコールジグリシジルエーテル（エポライト１００Ｅ；共栄社化学（株）製、下記式参照）：７．８０ｇ
【化２】
2018216814.tif 000003
・＜架橋剤＞…２−オクテニルこはく酸無水物（東京化成工業（株）製、下記左式参照）：３．８０ｇ、および、１−メチルイミダゾール（東京化成工業（株）製、下記右式参照）：０．０２ｇ
【化３】
2018216814.tif 000004
・＜導電性フィラー＞…銀粉（：ＡＹ−６０８０；田中貴金属工業（株）製）：１３６．５０ｇ【０１５９】
［実施例２］
ジエチレングリコールジグリシジルエーテルを、ポリエチレングリコールジグリシジルエーテル（エポライト２００Ｅ；共栄社化学（株）製、下記式参照）に替えた以外は、実施例１と同様にして、導電性ペースト組成物を製造した。
【化４】
2018216814.tif 000005
【０１６０】
［実施例３］
ジエチレングリコールジグリシジルエーテルをＣ１２、１３混合高級アルコールグリシジルエーテル（Ｍ−１２３０；共栄社化学（株）製、下記式参照）に変更し、新たにレベリング剤として、フッ素系分散剤（ＬＥ６０７；共栄社化学（株）製）０．７５ｇを加えた以外は、実施例１と同様にして、導電性ペースト組成物を製造した。
【化５】
2018216814.tif 000006
【０１６１】
［実施例４］
銀粉を銀メッキ銅粉（ＴＦＭ−ＣＯ２Ｐ（球状フィラー、平均粒径２μｍ）；東洋アルミ（株）製）変更した以外は、実施例３と同様にして、導電性ペースト組成物を製造した。【０１６２】
［実施例５］
実施例５においては、実施例１で用いた原材料の他に、脱水剤として、無水酢酸（東京化成工業（株）製、化学式：ＣＨ３−ＣＯ−Ｏ−ＣＯ−ＣＨ３）０．１ｇを用いて、導電性ペースト組成物を製造した。具体的には、実施例１における上記ブレンド専用の容器にバインダーと脱水剤とを加え、薬匙で軽く混合した後、実施例１における上記真空式の攪拌脱泡機を用いて、２０００ｒｐｍ、真空度３０Ｐａ条件下で１分間攪拌脱泡を行い、バインダーを十分脱水した。その後、上記容器に、さらに、エポキシモノマーと架橋剤と導電性フィラーとを加え、薬匙で軽く混合した後、上記攪拌脱泡機を用いて、２０００ｒｐｍ、真空度３０Ｐａ条件下で１分間攪拌脱泡を行い、導電性ペースト配合物を得た【０１６３】
［実施例６］
架橋剤として、１−メチルイミダゾールに替えてセバシン酸ジヒドラジド（下記式参照）を用い、また、レベリング剤を用いなかった以外は、実施例３と同様にして、導電性ペースト組成物を製造した。
【化６】
2018216814.tif 000007
【０１６４】
［実施例７］
上記容器にバインダーと脱水剤とを加えたのに替えて上記容器に導電性フィラーと脱水剤とを加え、バインダーを十分脱水したのに替えて導電性フィラーを十分脱水し、上記容器に、さらに、エポキシモノマーと架橋剤と導電性フィラーとを加えたのに替えて上記容器に、さらに、バインダーとエポキシモノマーと架橋剤とを加えた以外は、実施例５と同様にして、導電性ペースト組成物を製造した。2【０１６５】
［比較例１］
実施例と同じブレンド専用の容器に、以下の原材料を加え、薬匙で軽く混合した後、真空式の攪拌脱泡機（ＡＲＶ−３１０ＬＥＤ；（株）シンキー製）を用いて、２０００ｒｐｍ、真空度３０Ｐａ条件下で１分間攪拌脱泡を行い、導電性ペースト組成物を製造した。【０１６６】
・＜バインダー＞…ビスフェノールＡ系の樹脂（エピコート８２８；三菱化学（株）製、下記式参照）：５．００ｇ
【化７】
2018216814.tif 000008
・＜エポキシモノマー＞…リモネンジオキシド（ＬＤＯ；巴工業（株）製、下記式参照）：３．００ｇ
【化８】
2018216814.tif 000009
・＜架橋剤＞…１−メチルイミダゾール（東京化成工業（株）製）：１．００ｇ
・＜導電性フィラー＞…銀粉（ＡＹ−６０８０；田中貴金属工業（株）製）：１３６．５０ｇ、【０１６７】
［比較例２］
以下の原材料を用いて、比較例１同様にして、導電性ペースト組成物を製造した。【０１６８】
・＜バインダー＞…実施例で使用したバインダー：８．４ｇ
・＜架橋剤＞…３，４，５，６−テトラヒドロフタル酸無水物（東京化成工業（株）製、下記式参照）：５．１ｇ、および、１−メチルイミダゾール（東京化成工業（株）製）：０．０２ｇ
【化９】
2018216814.tif 000010
・＜導電性フィラー＞…銀粉１３６．５０ｇ（ＡＹ−６０８０；田中貴金属工業（株）製）１３６．５ｇ、
・希釈剤…２−フェノキシエタノール（東京化成工業（株）製、下記式参照）：１２．００ｇ
【化１０】
2018216814.tif 000011
【０１６９】
選択した実施例および比較例に対して、以下の測定および評価を行った。なお、結果は、下記の表１に記載する。【０１７０】
（抵抗値測定）
導電性ペースト組成物は、ガラス板（サイズ１０ｍｍ×３０ｍｍ×２ｍｍ厚）上に、線幅１ｍｍ、厚み５５μｍの細線として印刷された後に、１３０℃で３０分乾燥され、さらに１８０℃で６０分間焼成される。そして、この細線の２ｍｍ分に対する抵抗を測定した。なお、測定は、日置電機社製社製テスターを用いて、２３℃条件下で細線上に端子を当てた状態で実施した。【０１７１】
（アルミニウム製基材への塗工、乾燥、焼成後の当該基材の反りの測定）
導電性ペースト組成物は、厚み０．１ｍｍ、幅２５ｍｍ、長さ１５０ｍｍのアルミニウム製基材上に、厚み５５μｍ、幅２０ｍｍ、長さ１４５ｍｍになるように均一に印刷され、１３０℃で３０分乾燥され、さらに１８０℃で６０分間焼成される。そして、焼成後のアルミニウム製基材の端部の反り状態を、水平を基準にして測定した。【０１７２】
（シリコン基板への印刷、乾燥、焼成後の当該基板の欠損の有無評価）
導電性ペースト組成物は、縦横６インチ、１８０μｍ厚のシリコン基板上に、線幅４０μｍ、厚み１５μｍの印刷板を用いて、ラインアンドスペースの集電極パターン（線幅５５μｍ×長さ１５３ｍｍ、細線間距離２．０４ｍｍ、厚み１２μｍ）として印刷された後、１３０℃で３０分乾燥され、さらに１８０℃で６０分間焼成される。そして、焼成後のシリコン基板において、欠損の有無を評価した。【０１７３】
（ＩＴＯフィルム上での印刷、乾燥、焼成後の当該フィルムの反りの測定）
導電性ペースト組成物は、縦横５０ｍｍのＩＴＯフィルム（下層：ＰＥＴ（厚み５０μｍ）、上層：ＩＴＯ（２０ｎｍ））上に、厚み２０μｍ、Ｌｉｎｅ／Ｓｐａｃｅ＝１００μｍ／３００μｍで印刷された後、１５０℃で６０分乾燥・焼成される。そして、焼成後のＩＴＯフィルムの端部の反り状態を、水平を基準にして測定した。【０１７４】
（貯蔵安定性評価）
導電性ペースト組成物を１００ｃｃプラスチック製遮光ボトルに入れ、５０℃で保存し、目視でペーストの流動性を確認した。【０１７５】
【表１】
2018216814.tif 000012
【０１７６】
［総評］
実施例１〜７は、有機基として複数のオキシラン環を有する反応性オリゴマーを、バインダーとして含むことで、この反応性オリゴマーと異なるバインダーを含む比較例１に比べて、抵抗値およびアルミニウム製基材の反りの点で、優れた結果を示した。また、実施例１〜７は、エポキシモノマーを含まない比較例２に比べても、少なくともアルミニウム製基材の反りの点で、優れた結果を示した。【０１７７】
また、アルミニウム製基材を反らせてしまう比較例１・２と反らない実施例１とを比較したところ、導電性ペースト組成物製の電極が、アルミニウム製基材を反らせるほどの収縮を引き起こすことで、シリコン基板に欠損を与えることがわかった。【０１７８】
また、アルミニウム製基材に比べて柔軟なＩＴＯフィルム上に導電性ペースト組成物製の電極が形成されていると（実施例３・比較例１参照）、その導電性ペースト組成物の収縮に起因する反りが、より大きくあらわれやすいこともわかった。【０１７９】
また、実施例１・５は、有機基として複数のオキシラン環を有する反応性オリゴマーを、バインダーとして含むことで、この反応性オリゴマーと異なるバインダーを含む比較例１に比べて、貯蔵安定性の点で優れた結果を示した。また、導電性ペースト組成物の作製において、架橋剤を添加する前に、系中を（より具体的にはバインダーを）低分子量の酸無水物で事前に脱水した実施例５は、実施例１よりも貯蔵安定性がより優れた結果を示した。【０１８０】
脱水剤を添加した場合、脱水剤を銀粉に直接添加し、事前脱水して導電性ペースト組成物を製造した実施例７では、バインダーに脱水剤を添加して事前脱水した実施例５と比較して、細線の抵抗値がさらに低くなっていた。このことから、導電性フィラーの事前脱水によって、架橋剤の系中での反応効率が向上し、より低抵抗値になっていると考えられる。【０１８１】
また、ビスフェノールＡ系エポキシ樹脂をバインダーとし、脂環式エポキシ樹脂をエポキシモノマーとする比較例１の場合、比較的高抵抗となるが、実施例のバインダーとエポキシモノマーとを含んでいる導電性ペースト組成物は、電気抵抗を抑えられることがわかった。
【国際調査報告】
2018216814.tif 000013
2018216814.tif 000014
2018216814.tif 000015